(57)【要約】本開示は一般に、完全な鋳型に組み立てることが可能な、部分的に一体化されたコア−シェルインベストメント鋳造鋳型に関する。部分鋳型の各セクションには、コアの一部分とシェルの一部分の両方が含まれ得る。各セクションは、次に金属部品を鋳造するための鋳型に組み立てることができる。部分一体化されたコア−シェルのインベストメント鋳造鋳型及び完全な鋳型には、タービン又はステータベインの表面の冷却孔パターンに対応するフィラメント構造が設けられてもよい。これが、金属を鋳込んだ後のコア部分に対する浸出通路を提供する。本発明は、例えば鋳型のコア先端部分の浸出通路を補完するために使用可能なコアフィラメントにも関する。
2020501904.tif 000002
【特許請求の範囲】
【請求項１】
部分セラミック鋳造鋳型であって、
第１のコア部分と第１のシェル部分と、
を備え、
前記第１のコア部分と前記第１のシェル部分は、少なくとも第２のコア部分と第２のシェル部分とに接合して、前記第１と第２のコア部分と前記第１と第２のシェル部分との間に空洞を備えるセラミック鋳型を形成するように適合され、
前記空洞は、鋳込んで前記セラミック鋳型を取り外すと鋳造部品が画定されるように適合され、
前記第１のコア部分又は前記第１のシェル部分は、前記第１のコア部分と前記第１のシェル部分との間の前記空洞内に突出し、前記第１のコア部分と第１のシェル部分との間に最小間隔を提供するように適合された少なくとも１つの離隔構造を備える、部分セラミック鋳型。
【請求項２】
前記鋳造部品はタービンブレード又はステータベインである、請求項１に記載の部分セラミック鋳造鋳型。
【請求項３】
少なくとも１つの離隔構造は緩衝体である、請求項１に記載の部分セラミック鋳造鋳型。
【請求項４】
各緩衝体は凸面を有する、請求項３に記載の部分セラミック鋳造鋳型。
【請求項５】
各離隔構造は緩衝体である、請求項３に記載の部分セラミック鋳造鋳型。
【請求項６】
１つの緩衝体が前記第１のコア部分に一体的に設けられ、別の緩衝体が前記第１のシェル部分に一体的に設けられる、請求項５に記載の部分セラミック鋳造鋳型。
【請求項７】
少なくとも１つの離隔構造はピンである、請求項１に記載の部分セラミック鋳造鋳型。
【請求項８】
少なくとも１つの緩衝体は前記シェル部分及び前記コア部分の少なくともいずれかと一体的に付加製造された緩衝体である、請求項３に記載の部分セラミック鋳造鋳型。
【請求項９】
少なくとも１つのピンは前記第１のシェル部分及び前記第１のコア部分の少なくともいずれかと一体的に付加製造される緩衝体である、請求項７に記載の部分セラミック鋳造鋳型。
【請求項１０】
少なくとも１つのピンは前記第２のシェル部分と一体であって前記第２のコア部分に当接する、請求項７に記載の部分セラミック鋳造鋳型。
【請求項１１】
セラミック鋳型を作製する方法であって、
（ａ）ワークピースの硬化部分に液体セラミックフォトポリマを接触させ、
（ｂ）前記硬化部分に隣接する前記液体セラミックフォトポリマの一部を前記液体セラミックフォトポリマに接する窓を通して照射し、
（ｃ）前記ワークピースを未硬化の液体セラミックフォトポリマから取り外し、
（ｄ）セラミック鋳型の第１のコア部分と第１のシェル部分が形成されるまで、ステップ（ａ）〜ステップ（ｃ）を繰り返し、
前記第１のコア部分と前記第１のシェル部分は、少なくとも第２のコア部分と第２のシェル部分に接合して、前記第１と第２のコア部分と前記第１と第２のシェル部分の間に空洞を含むセラミック鋳型を形成するように適合され、
前記空洞は、鋳込んで前記セラミック鋳型を取り外すと、鋳造部品を画定するように適合され、
前記第１のコア部分又は前記第１のシェル部分は、前記第１のコア部分と前記第１のシェル部分との間の前記空洞内に突出し、前記第１のコア部分と前記第１のシェル部分との間に最小間隔を提供するように適合された、少なくとも１つの離隔構造を備える、方法。
【請求項１２】
前記方法は、ステップ（ｄ）の後に、液体金属をセラミック鋳型に注入し、前記液体金属を凝固させて鋳造部品を形成するステップ（ｅ）を含む、請求項１１に記載の方法。
【請求項１３】
前記方法は、ステップ（ｅ）の後に、前記鋳造部品から前記セラミック鋳型を取り外すステップ（ｆ）を含む、請求項１２に記載の方法。
【請求項１４】
前記鋳造部品から前記セラミック鋳型を取り外すステップは、機械的力と化学的浸出の組み合わせを含む、請求項１３に記載の方法。
【請求項１５】
前記化学的浸出はアルカリ性である、請求項１４に記載の方法。
【請求項１６】
前記少なくとも１の離隔構造は緩衝体である、請求項１１に記載の方法。
【請求項１７】
前記少なくとも１の離隔構造はピンである、請求項１１に記載の方法。
【請求項１８】
前記緩衝体は前記第１のコア部分に一体形成される、請求項１６に記載の方法。
【請求項１９】
前記緩衝体は前記第１のシェル部分に一体形成される、請求項１６に記載の方法。
【請求項２０】
前記ピンは前記第２のシェル部分に一体形成され、かつ前記第２のコア部分に当接する、請求項１７に記載の方法。
【請求項２１】
前記第１のコア部分は、前記第１のコア部分に一体となった緩衝体を含み、前記第１のシェル部分は、前記第１のシェル部分に一体となった緩衝体を含み、前記第２のシェル部分は前記第２のシェル部分に一体となったピンを含む、請求項１１に記載の方法。
【請求項２２】
鋳造部品を作製する方法であって、
セラミック鋳型の第１のコア部分と第１のシェル部分を、少なくとも第２のコア部分と第２のシェル部分に組み立てて、前記第１と第２のコア部分と前記第１と第２のシェル部分との間に空洞を含むセラミック鋳型を形成するステップであって、
前記空洞は、鋳込んで前記セラミック鋳型を取り外すと鋳造部品を画定するように適合され、
前記第１のコア部分又は前記第１のシェル部分は、前記第１のコア部分と前記第１のシェル部分との間の前記空洞内に突出し、前記第１のコア部分と前記第１のシェル部分との間に最小間隔を提供するように適合された、少なくとも１つの離隔構造を備える、ステップと、
前記セラミック鋳型内に液体金属を注入し、前記液体金属を凝固させて前記鋳造部品を形成するステップと、
前記セラミック鋳型を前記鋳造部品から取り外すステップと、
を含む、方法。
【請求項２３】
前記少なくとも１つの離隔構造は緩衝体又はピンである、請求項２２に記載の方法。
【発明の詳細な説明】
【技術分野】
【０００１】
本開示は一般に、段階的インベストメント鋳造コア−シェル鋳型構成要素及びこれらの構成要素を利用するプロセスに関する。コア−シェル鋳型は、第１のコア部分とシェル部分を含む部分鋳型から組み立てられる、２ピースのコア−シェル鋳型アセンブリであってよい。２ピースのコア−シェル鋳型は、第１のコアとシェル部分を少なくとも第２の部分鋳型の第２のコアとシェル部分に取り付けることにより組み立てられる。少なくとも１つのシェル部分又はコア部分は、コアとシェルの間の所要間隔の提供に役立つ離隔体態様が備えられている。本発明により作製されるコア−シェル鋳型は、これらの２ピース鋳型から作製される鋳造部品内に孔すなわち流出冷却孔を形成するために利用可能な、一体化されたセラミックフィラメントを鋳型のコアとシェルの間に含むことも可能である。蛇行するコアのための浸出通路の配置及び提供を行うために、コアとシェルの間に十分なセラミックフィラメントを使用することで、ろう付けボールの流下樋（ｃｈｕｔｅ）をなくすことも可能である。先端プレナムコアとシェルとの間のセラミックフィラメントはまた、浮遊している先端プレナムを支持するために提供され、伝統的な先端ピン及びその後のろう付けによる封止の必要性を排除する。一体化されたコア−シェル鋳型は、航空機ジェットエンジンや発電機タービン部品用のタービンブレード及びステータベインの作製に使用される超合金の鋳造などの鋳造作業において、有益な特性を提供する。
【背景技術】
【０００２】
現代の多くのエンジン及び次世代のタービンエンジンは、入り組んだ複雑な幾何学形状を有する構成要素及び部品を必要とし、それには新規な材料及び製造技術が必要とされる。エンジン部品及び構成要素を製造する従来の技術には、インベストメント鋳造又はロストワックス鋳造という労力のかかるプロセスが含まれる。インベストメント鋳造の一例としては、ガスタービンエンジンに使用される典型的なロータブレードがある。タービンブレードは、典型的には中空のエアフォイルを含み、そこには、エンジンの動作中に圧縮された冷却空気を受けるための少なくとも１以上の入口を有する、ブレードの全長にわたって延在する径方向の流路がある。ブレード内の様々な冷却流路として典型的には、エアフォイルの前縁と後縁の間の中間に配置された蛇行形状のチャネルが含まれる。典型的にはエアフォイルは、加圧された冷却空気を受けるための、ブレードを貫通する入口を含み、そこには、エアフォイルの加熱された側壁と、内部の冷却空気との間の熱伝達を向上させるための短いタービュレータリブやピンなど、局所的な構造が含まれる。
【０００３】
典型的には高強度の超合金材料から作られるこれらのタービンブレードの製造には、図１に示す多くのステップが含まれる。最初に、精密なセラミックコアが、タービンブレード内部に所望される入り組んだ冷却通路に一致するように製造される。また、エアフォイル、プラットフォーム及び一体型ダブテールを含む、タービンブレードの精密な３Ｄ外面を画定する、精密なダイ又は鋳型が生成される。そのような鋳型構造の模式図を図２に示す。間に空間又は空隙を形成する２つのダイ半体の内部に、セラミックコア２００が組み立てられる。これが結果としてブレードの金属部分を画定する。組み立てられたダイの中にワックスが注入されて空洞を充填し、その中に封入されたセラミックコアを取り囲む。２つのダイ半体が分離されて、鋳込まれたワックスから外される。鋳込まれたワックスは所望のブレードの精密な構造を有し、セラミック材料で被覆されて周囲を囲むセラミックシェルが形成される。次いで、ワックスが溶融されてシェル２０２から取り除かれ、セラミックシェル２０２と、内部セラミックコア２００、先端プレナム２０４の間に対応する空洞又は空間２０１が残る。次に、溶融超合金金属がシェル内に注入されて、そこの空洞を充填し、再びシェル２０２内のセラミックコア２００及び先端プレナム２０４を封入する。溶融金属が冷却されて凝固し、次いで外側シェル２０２と内側コア２００、先端プレナム２０４が適切に取り外されて、内部冷却通路のある、所望の金属タービンブレードが残る。浸出プロセスによりセラミックコア材料を除去する通路を提供するために、ボールシュート２０３及び先端ピン２０５が設けられる。これは浸出後にタービンブレード内にボールシュート及び先端孔を形成し、後でろう付けで閉鎖しなければならない。
【０００４】
次に、鋳造タービンブレードは、これに限らないが例えば、エアフォイルの側壁を貫通する適切な列のフィルム冷却孔の穿孔などの鋳造後の追加の修正を受けてもよい。これは内部を流れた冷却空気の出口を提供するために所望されるものであり、この冷却空気はその後保護冷却空気フィルム又はブランケットを形成して、ガスタービンエンジンの動作中にエアフォイルの外表面を覆う。タービンブレードがセラミック鋳型から取り外された後、セラミックコア２００のボールシュート２０３が、後でろう付け閉鎖される通路を形成して、鋳造タービンブレードの内部空洞を貫通する空気の所望の通路を提供する。ただし、これらの鋳造後の修正は限定的であり、タービンエンジンの複雑さとタービンブレード内の特定の冷却回路の認識される効率が更に増せば、より複雑で入り組んだ内部幾何形状が必要とされる。インベストメント鋳造はこれらの部品を製造可能ではあるが、これらの従来型の製造プロセスを使用して製造するには、位置精度及び入り組んだ内部幾何形状がより複雑である。したがって、入り組んだ内部空洞を有する三次元部品のための改良された鋳造方法の提供が望まれる。
【０００５】
セラミックコア−シェル鋳型を作製するために３−Ｄ印刷を使用する方法は、ロールスロイス社（Ｒｏｌｌｓ−Ｒｏｙｃｅ  Ｃｏｒｐｏｒａｔｉｏｎ）に譲渡された米国特許第８８５１１５１号明細書に記載されている。この鋳型の作製方法には、マサチューセッツ工科大学（Ｍａｓｓａｃｈｕｓｅｔｔｓ  Ｉｎｓｔｉｔｕｔｅ  ｏｆ  Ｔｅｃｈｎｏｌｏｇｙ）に譲渡された米国特許第５，３８７，３８０号明細書に開示されているような粉末床セラミックプロセスや、３Ｄシステムズ社（３Ｄ  Ｓｙｓｔｅｍｓ，Ｉｎｃ．）に譲渡された米国特許第５，２５６，３４０号明細書に開示されているような選択的レーザ作動（ＳＬＡ）が含まれる。’１５１特許によるセラミックコア−シェル鋳型は、これらのプロセスの印刷解像度の能力により制限される。図３に示すように、一体型コア−シェル鋳型のコア部分３０１とシェル部分３０２は、鋳型の底端部に設けられた一連の結合構造３０３により一体に保持される。’１５１特許では冷却通路が提案され、直径とほぼ同じ長さの短い円筒で結合された、互い違いになった垂直空洞が含まれる。次に超合金タービンブレードが、’１５１特許に開示の公知の手法を用いてコア−シェル鋳型内に形成される。これを参照により本明細書に援用する。タービンブレードがこれらのコア−シェル鋳型の１つに鋳込まれた後、鋳型が取り外されて、鋳造超合金タービンブレードが現れる。
【発明の概要】
【発明が解決しようとする課題】
【０００６】
それでも依然として、鋳造プロセスの最終製品に微細な鋳造構造を付与可能な、解像度のより高い方法を用いて、セラミックのコア−シェル鋳型を作製する必要性が残る。
【課題を解決するための手段】
【０００７】
本発明は、第１のシェル部分と所望により第１のコア部分から構成される第１のセラミック鋳型部分、及び第２のシェル部分と所望により第２のコア部分から構成される第２のセラミック鋳型部分との２ピースコア−シェル鋳型として形成可能な、新規の鋳造鋳型に関する。第１のセラミック鋳型部分は、第２のセラミック鋳型部分と接合して、第１及び／又は第２のコア部分と、第１及び第２のシェル部分との間の空洞を備える２ピースのセラミック鋳型を形成するように適合され、その空洞は、鋳込んでセラミック鋳型を取り外したのちに鋳造部品を画定するように適合されている。第１のコア部分、第１のシェル部分、第２のコア部分、及び第２のシェル部分の内の任意の１つ以上はまた、スペーサとして機能する離隔態様を備えていてもよい。離隔態様は、非限定的な例として、シェル部分及び／又はコア部分に設けられた緩衝体又はピンであってもよい。
【０００８】
一実施形態において、本発明は、コアとシェル、並びに固定機構を有する第１の部分セラミック鋳型の作製方法に関する。この方法には、（ａ）ワークピースの硬化部分に液体セラミックフォトポリマを接触させ、（ｂ）硬化部分に隣接する液体セラミックフォトポリマの一部を液体セラミックフォトポリマに接する窓を通して照射し、（ｃ）ワークピースを未硬化の液体セラミックフォトポリマから取り外し、（ｄ）第１の部分セラミック鋳型が形成されるまで、ステップ（ａ）〜ステップ（ｃ）を繰り返す、ステップが含まれる。第１の部分セラミック鋳型は、コア部分と、コア部分とシェル部分の間に少なくとも１つの空洞を有するシェル部分と、から成り、空洞は、鋳込んでから、第１の部分セラミック鋳型と少なくとも１つの離隔態様と、少なくとも１つの固定機構を取り外すと、鋳造部品の片側の形状を画定するように適合されている。ステップ（ｄ）の後に、プロセスはさらに、鋳造部品を作製するためのステップを含んでもよく、例えば、（ｅ）ステップ（ａ）から（ｄ）までを反復して、シェルと、所望により離隔態様と少なくとも１つの固定機構とを有する第２の部分セラミック鋳型を作製し、（ｆ）第１の部分セラミック鋳型をロック機構を介して第２の部分セラミック鋳型に接合することにより、コアとシェルを有する２ピースのセラミック鋳型を形成し、（ｇ）２ピースセラミック鋳造鋳型に液体金属を注入して液体金属を凝固させ、鋳造部品を形成する。ステップ（ｇ）の後、プロセスには、鋳造部品から鋳型を取り外すステップ（ｈ）が更に含まれる。このステップは好ましくは第１のセラミック鋳型部分を第２のセラミック鋳型部分から機械的又は物理的に、かつ所望によってはアルカリ浴内で化学的に浸出することによって、切り離すことが含まれる。鋳型を鋳造部品から取り外すこのステップは、フィラメントによって提供された鋳造部品内の孔を介する、セラミックコアの少なくとも一部の浸出を含むことができる。
【０００９】
別の実施形態では、本発明はコアとシェルを有する２ピースのセラミック鋳型を作製する方法に関する。２ピースのセラミック鋳型は、第１のセラミック鋳型部分と第２のセラミック鋳型部分とから形成される。この方法は、次のステップを有する。（ａ）第１のワークピースの硬化部分を液体セラミックフォトポリマに接触させる。（ｂ）液体セラミックフォトポリマに接している窓を通して硬化部分に隣接する液体セラミックフォトポリマの一部を照射する。（ｃ）ワークピースを未硬化の液体セラミックフォトポリマから取り外し、（ｄ）第１のセラミック鋳型部分が形成されるまで、ステップ（ａ）〜ステップ（ｃ）を繰り返す。ここで、第１のセラミック鋳型は、第１のシェル部分、所望によっては第１のコア部分、及び所望により離隔態様を含む。（ｅ）第２のワークピースで第２のセラミック鋳型部分が形成されるまで、ステップ（ａ）〜ステップ（ｄ）を繰り返す。ここで第２のセラミック鋳型部分は第２のシェル部分、所望によっては第２のコア部分と、所望により離隔態様とを含み、第２のセラミック鋳型部分が第２のコア部分で形成されている場合には、第２のシェル部分はコア部分とシェル部分の間に少なくとも１つの空洞を有し、空洞は、鋳込んで２ピースセラミック鋳型を取り外すと、鋳造部品の第２の側の形状を画定するように適合されている。（ｆ）固定機構を介して第１のセラミック鋳型部分を第２のセラミック鋳型部分に取り付け、コアとシェルを有する２ピースのセラミック鋳型を形成する。ステップ（ｆ）の後に、液体金属を２ピース鋳造鋳型内に注入して液体金属を凝固させ、鋳造部品を形成するステップ（ｇ）を更に含んでもよい。ステップ（ｇ）の後に、プロセスには鋳造部品から２ピース鋳型を取り外すステップ（ｈ）が更に含まれる。このステップは好ましくは第１のセラミック鋳型部分を第２のセラミック鋳型部分から機械的又は物理的に、かつ所望によってはアルカリ浴内で化学的浸出によって、切り離すことが含まれる。鋳型を鋳造部品から取り外すこのステップは、フィラメントによって提供された鋳造部品内の孔を介する、セラミックコアの少なくとも一部の浸出を含むことができる。
【００１０】
別の態様では、本発明は鋳造部品を作製する方法に関する。この方法は、液体金属を２ピースセラミック鋳造鋳型内に注入して液体金属を凝固させ、鋳造部品を形成するステップを含み、２ピースセラミック鋳造鋳型は、第１のセラミック鋳型部分、第２のセラミック鋳型部分、コア部分、及びコア部分とシェル部分の間に少なくとも１つの空洞を有する少なくとも１つのシェル部分とを含み、空洞は、鋳込んで２ピースセラミック鋳型を取り外すと鋳造部品の形状を画定するように適合され、１又は両方のセラミック鋳造鋳型部分はさらに、コア部分とシェル部分を結合する複数のフィラメントを含み、各フィラメントはコアとシェルの間にまたがり、フィラメントは２ピース鋳型を取り外すと鋳造部品内に複数の孔を画定するように適合され、各セラミック鋳型部分はさらに、少なくとも１つの接続点を備える。また、この方法は、第１のセラミック鋳型部分を第２のセラミック鋳型部分からそれらの接続点を介して取り外すことにより、鋳造部品から２ピースのセラミック鋳造鋳型を取り外すステップも含む。
【００１１】
一態様において、鋳造部品はタービンブレード又はステータベーンである。好ましくは、タービンブレード又はステータベーンは、例えば航空機エンジン又は発電機のガスタービンエンジンに使用される。タービンブレード又はステータベーンは好ましくは、上記のセラミックフィラメントによって画定される冷却孔パターンを有する、単結晶タービンブレード又はステータベーンである。好ましくは、フィラメントがコア部分とシェル部分とを結合し、各フィラメントはコアとシェルの間にまたがる。フィラメントは０．０１から２ｍｍ２までの範囲の断面積を有している。
【００１２】
冷却孔パターンの形成に使用される多数のフィラメントは、先端コアを支えるのに十分な強度を提供し得る。先端フィラメントが先端プレナムコアを支持するように作られている場合、より大きく、すなわち２ｍｍ２超の断面積であり、かつフィラメント数ははるかに小さいか、又は１本のフィラメントが使用されることもあり得る。ただし、これらのより大きなフィラメントは２〜４個が望ましい数である。鋳造後、フィラメントの結果として先端プレナムの側壁に残るすべての孔又はノッチは、ろう付けで閉鎖されるか、タービンブレード又はステータベーンの設計に組み込まれる。あるいは、フィラメントが部品の機械仕上げ形状の外側に配置されてそのような必要をなくす。
【００１３】
別の態様では、本発明は、第１のセラミック鋳造鋳型部分と第２のセラミック鋳造鋳型部分から成る２ピースのセラミック鋳造鋳型に関する。各セラミック鋳造鋳型部分にはコア部分とシェル部分があって、コア部分とシェル部分の間には少なくとも１つの空洞がある。この空洞は、鋳造して２ピースのセラミック鋳型を取り外すと、鋳造部品の片側を画定するようになっている。複数のフィラメントがコアとシェルの間にまたがってコア部分とシェル部分を結合させる。フィラメントは、２ピース鋳型を取り外すと、コア部分で画定される鋳造部品内の空洞と鋳造部品の外表面との間を流体連通する、複数の孔を画定するようになっている。好ましくは、鋳造部品はタービンブレード又はステータベーンであり、コア部分とシェル部分を結合する複数のフィラメントが、２ピース鋳型を取り外すと、タービンブレード又はステータベーン内の複数の冷却孔を画定する。好ましくは、コア部分とシェル部分を結合する複数のフィラメントは、０．０１〜２ｍｍ２の範囲の断面積を有する。セラミックは、光重合セラミック又は硬化光重合セラミックである。
【００１４】
一態様において、少なくとも１つの離隔態様は緩衝体である。好ましくは、緩衝体は凸面を有する。別の態様において、少なくとも離隔態様はピンである。好ましくは、緩衝体又はピンは付加製造される。好ましくは、緩衝体又はピンは、第１のコア部分、第１のシェル部分、第２のコア部分、及び／又は第２のシェル部分と一体的にかつ当接して形成される。
【図面の簡単な説明】
【００１５】
【図１】従来のインベストメント鋳造のフロー図である。
【図２】従来プロセスで作製されたボールシュートを有するコア−シェル鋳型の従来方式の例を示す概略図である。
【図３】コア部分とシェル部分を接続する接続材を有する、従来式の一体型コア−シェル鋳型の斜視図である。
【図４】直接光処理（ＤＬＰ）の方法シーケンスを連続した段階で実行するための装置の概略側断面図である。
【図５】直接光処理（ＤＬＰ）の方法シーケンスを連続した段階で実行するための装置の概略側断面図である。
【図６】直接光処理（ＤＬＰ）の方法シーケンスを連続した段階で実行するための装置の概略側断面図である。
【図７】直接光処理（ＤＬＰ）の方法シーケンスを連続した段階で実行するための装置の概略側断面図である。
【図８】図７の線Ａ−Ａに沿う概略断面図である。
【図９】本発明の実施形態による、２つのコア−シェルサブアセンブリと取り付け方向の平面図である。
【図１０】図９に示す２つのコア−シェルサブアセンブリの組立後の平面図である。
【図１１】機械的に相互固定される接続点を有する２部品一体型のコア−シェル鋳型の側面図である。
【図１２】本発明の実施形態による、２つのコア−シェルサブアセンブリの接続に使用可能な、相互固定用の舌部と溝の図である。
【図１３】本発明の実施形態による、２つのコア−シェルサブアセンブリの接続に使用可能な、相互固定用のダブテールの図である。
【図１４】本発明の実施形態による、２つのコア−シェルサブアセンブリの接続に使用可能な、一体相互固定ペグを有する実矧ぎ接合の図である。
【図１５】本発明の実施形態による、タービンブレードの表面に冷却孔を設ける目的でコアからシェルへ延在するフィラメントを含んだ、２部品一体型のコア−シェル鋳型の図である。
【図１６】本発明の実施形態による、タービンブレードの表面に冷却孔を設ける目的でコアからシェルへ延在するフィラメントを含んだ、２部品一体型のコア−シェル鋳型の図である。
【図１７】本発明の実施形態による、ブレード先端の横から外に出るコア印刷フィラメントを有する一体型コア−シェル鋳型の概略図である。
【発明を実施するための形態】
【００１６】
添付の図面に関連して以下で述べる詳細な説明は、様々な構成の説明を意図するものであり、本明細書に記載の概念が実行され得る唯一の構成を表すことを意図するものではない。詳細な説明には、様々な概念の完全な理解を提供する目的ための特定の詳細が含まれる。ただし、これらの概念はこれらの特定の詳細なしで実行可能であることが当業者には理解されるであろう。例えば、本発明は鋳造金属部品を製造するための好適な方法を提供し、かつ好ましくはこれらの鋳造金属部品はジェット航空機エンジンの製造に使用される。具体的には、タービンブレード、ベーン及びシュラウド部品などの、単結晶のニッケル基超合金鋳造部品の製造が、本発明によって有利に製造可能である。ただし、他の鋳造金属部品も本発明の技術及び一体型セラミック鋳型を用いて作製され得る。
【００１７】
本発明者らは、一体型コア−シェル鋳型を作製するための公知の従来のプロセスでは、鋳型のコア部分とシェル部分の間に延在して、完成したタービンブレードにおいて流出冷却孔となる、十分に小さい寸法と量のフィラメントを印刷するのに必要な、微細な解像能力が欠けていることを認識した。マサチューセッツ工科大学（Ｍａｓｓａｃｈｕｓｅｔｔｓ  Ｉｎｓｔｉｔｕｔｅ  ｏｆ  Ｔｅｃｈｎｏｌｏｇｙ）に譲渡された、米国特許第５，３８７，３８０号などの初期の粉末床プロセスの場合には、鋳造部品に流出冷却孔パターンを与える、コアとシェルの間に延在する十分に微細なフィラメントの形成は、粉末床再塗布アームの動作には含まれない。３Ｄシステムズ（３Ｄ  Ｓｙｓｔｅｍｓ，Ｉｎｃ．）に譲渡された、米国特許第５，２５６，３４０号に開示されているような、トップダウン方式の照射技術を使用する、選択的レーザ作動（ＳＬＡ）などの他の公知の技術が、本発明による一体型のコア−シェル鋳型の製造に使用され得る。ただし、これらのシステムで使用可能な印刷解像度では、鋳造最終製品における効果的な冷却孔として役立つだけの十分に小さい寸法のフィラメント作製能力が大幅に制限される。
【００１８】
本発明者らは、本発明の一体型コア−シェル鋳型は、直接光処理（ＤＬＰ）を用いて製造可能であることを見出した。ＤＬＰは、ポリマの光硬化が樹脂タンクの底部にある窓を通して行われ、プロセスの遂行に伴って持ち上げられる造形プラットフォーム上に光が投射される点において、上記で議論した粉末床やＳＬＡプロセスとは異なる。ＤＬＰでは、硬化ポリマの全層が同時に製造され、レーザを用いてパターンを走査することが省略される。さらに、下にある窓と造形中の物体の最終硬化層との間で重合が生じる。下にある窓は、材料の薄いフィラメントが別の支持構造を必要とせずに製造可能となる支持を提供する。言い換えれば、造形物体の２つの部分を橋渡しする材料の薄いフィラメントを作製することは、困難なことであり、従来技術では一般的に回避された。例えば、本出願の発明の背景で議論した’１５１特許では、直径と同じ程度の長さの短い円筒を接続した垂直プレート構造を使用した。’１５１特許で開示された粉末床及びＳＬＡ技術では、垂直に支持されたセラミック構造を必要とし、かつこれらの技術ではフィラメントを信頼性良く製造することができないという事実から、互い違いの垂直空洞が必要とされる。さらに、粉末床内で得られる解像度は、１／８”程度であり、これは伝統的な冷却孔の製造を非現実的とする。例えば、丸い冷却孔は通常２ｍｍ未満の直径を有し、これは３．２ｍｍ２未満の冷却孔面積に対応する。そのような寸法の孔を製造することは、数ボクセル（ｖｏｘｅｌ）から孔を製造する必要があることから、実際の孔の寸法よりもはるかに小さい解像度を必要とする。この解像度は単純に粉末床プロセスでは手に入らない。同様に、ステレオリソグラフィは、支持体がなく、かつレーザの散乱に関連する分解能の問題のために、そのようなフィラメントを製造する能力には限界がある。ただし、ＤＬＰはフィラメントの全長を露光し、かつ窓と造形プレートの間でフィラメントを支持するという事実から、コアとシェルの間の全長にまたがる、十分に薄いフィラメントを製造して、所望の冷却孔パターンを有するセラミック物体を形成することが可能である。粉末床とＳＬＡはフィラメント製造に使用可能ではあるが、上で議論したように、十分に微細なフィラメントを製造する能力には限界がある。
【００１９】
好適なＤＬＰプロセスの１つが、イフォクレール  ヴィヴァデント  アクチェンゲゼルシャフト（Ｉｖｏｃｌａｒ  Ｖｉｖａｄｅｎｔ  ＡＧ）とテクニッシュ  ユニベルシュタット  ウィーン（Ｔｅｃｈｎｉｓｃｈｅ  Ｕｎｉｖｅｒｓｉｔａｔ  Ｗｉｅｎ）に譲渡された米国特許第９，０７９，３５７号明細書、並びに国際特許出願第２０１０／０４５９５０（Ａ１）号パンフレットと米国特許出願第２０１１３１０３７０号明細書に開示されている。これらのそれぞれは参照により本明細書に援用し、図４〜図８を参照して以下で議論する。装置には、露光ユニット４１０の少なくとも一部を覆う、少なくとも１つの半透明の底部４０６を有するタンク４０４が含まれる。露光ユニット４１０は光源と変調器を備え、その時形成されようとしている層に所望の形状の露光フィールドをタンク底部に生成するために、変調器が制御ユニットの制御のもとに強度を位置選択的に調節することが可能である。代替として、露光ユニットにレーザを使用して、その光ビームを制御ユニットで制御された可動ミラーによって、所望の強度パターンで露光フィールドに連続的に走査してもよい。
【００２０】
露光ユニット４１０に対向して、製造プラットフォーム４１２がタンク４０４の上方に設けられる。これはリフト機構（図示せず）に支持されてタンク底部４０６の、露光ユニット４１０の上方領域に、高さを調節可能な方法で保持される。製造プラットフォーム４１２は同様に透明又は半透明であって、製造プラットフォームの上方にある、更なる露光ユニットによって照射されて、製造プラットフォーム４１２の下側に第１層を形成するときに上方からも露光されて製造プラットフォーム上で最初に硬化される層がそこにさらに確実に接着できるようになっていてもよい。
【００２１】
タンク４０４は、高粘性の光重合可能材料４２０の充填物を含む。充填物の材料の高さは、位置選択露光のために画定が意図される層の厚さよりもはるかに高い。光重合可能材料の層を画定するために、次の手順が採用される。製造プラットフォーム４１２が、制御された方法でリフト機構により下げられて、（最初の露光ステップの前に）その下側が光重合可能材料４２０の充填物内に浸漬される。そして製造プラットフォーム４１２の下側とタンク底部４０６の間に所望の層厚さΔ（図５参照）が正確に残るようにしてタンク底部４０６に近づく。この浸漬プロセスの間に、光重合可能材料は製造プラットフォーム４１２の下側とタンク底部４０６の間の隙間から追い出される。層厚さΔが設定された後に、この層を所望形状に硬化させるために、所望の位置選択性の層露光が遂行される。特に第１層を形成するときには、透明又は半透明の製造プラットフォーム４１２を通して上方からの露光も行われ、特に製造プラットフォーム４１２の下側と光重合可能材料の間の接触領域で信頼性のある完全な硬化が起きるようにされる。そうして、製造プラットフォーム４１２への第１層の良好な接着が確保される。この層が形成された後、製造プラットフォームはリフト機構によって再び上昇させられる。
【００２２】
これらのステップが引き続いて数回にわたり繰り返されて、最後に形成された層４２２の下側からタンク底部４０６までの距離がそれぞれ所望の層厚さΔに設定され、その上に次の層が所望の方法で位置選択されて硬化される。
【００２３】
露光ステップに続いて製造プラットフォーム４１２が引き上げられると、図６に示すように露光領域に材料の欠乏が生じる。これは厚さΔに設定された層が硬化された後、この層の材料は硬化されて製造プラットフォーム及び既にそこに形成されている成形体と共に引き上げられるからである。従って既に形成された成形体部分の下側とタンク底部４０６の間の失われた光重合可能材料が、露光領域の周りの領域の光重合可能材料４２０の充填物から充填されなければならない。しかし材料の高粘性のために、形成体部分の下側とタンク底部の間の露光領域にそれ自体では流動しないので、材料の窪み又は「穴」がそこに残り得る。
【００２４】
露光領域に光重合可能材料を補充するために、細長い混合要素４３２がタンク内の光重合可能材料４２０の充填物中で動かされる。図４〜図８に示す例示的実施形態では、混合要素４３２は、タンク４０４の側壁に移動可能に取り付けられた２つの支持アーム４３０の間に張られた細長いワイヤを含む。支持アーム４３０はタンク４０４の側壁のガイドスロット４３４に移動可能に取り付けられて、支持アーム４３０をガイドスロット４３４内で移動させることにより、支持アーム４３０の間に張られたワイヤ４３２が、タンク４０４に対してタンク底部４０６に平行に移動できるようになっていてもよい。細長い混合要素４３２は、細長い混合要素４３２の上端がタンクの露光領域外の光重合可能材料４２０の充填物の材料高さより下にとどまるような寸法であり、かつタンク底部に対してそのように動くように案内される。図８の断面図で分かるように、混合要素４３２はワイヤの全長にわたってタンク内の材料高さより下にあり、支持アーム４３０のみがタンク内の材料高さの上に突出する。細長い混合要素をタンク４０４内の材料高さより下に配置することの効果は、細長い混合要素４３２が露光領域を通ってタンクに対して移動するときその前方に材料を実質的に移動させるのではなく、むしろ混合要素を軽く上方へ動かすときにこの材料が混合要素４３２を超えて流動することである。混合要素４３２の、図６に示す位置から、例えば矢印Ａで示す方向の新しい位置への移動が、図７に示されている。タンク内の光重合可能材料へのこの種の動作によって、材料は、効果的に刺激されて、製造プラットフォーム４１２と露光ユニット４１０との間の、材料が欠乏した露光領域へ流動して戻る。
【００２５】
タンクに対する細長い混合要素４３２の移動は、タンク４０４が静止した状態で、製造プラットフォーム４１２と露光ユニット４１０との間の露光領域を貫通する細長い混合要素４３２の所望の移動を達成するために、ガイドスロット４３４に沿って支持アーム４３０を移動させる、直線駆動によってまず遂行されてもよい。図８に示すように、タンク底部４０６は両側に凹部４０６’を有する。支持アーム４３０は、その下端がこれらの凹部４０６’の中にある状態で突き出ている。これにより、細長い混合要素４３２が、タンク底部４０６を通る支持アーム４３０の下端の動きに干渉されることなく、タンク底部４０６の高さに保持可能となる。
【００２６】
ＤＬＰの他の代替方法が、本発明の一体化した２ピースコア−シェル鋳型の作製に使用されてもよい。例えば、タンクが回転プラットフォーム上に配置されてもよい。連続する造形ステップの間でワークピースが粘性プラットフォームから引き抜かれると、タンクがプラットフォームと光源に対して回転して粘性ポリマの新鮮な層が提供され、そこに次の層の造形のために造形プラットフォームが浸漬されてもよい。
【００２７】
図９は、本発明の一態様による、２ピースの一体型コア−シェル鋳型９００の概略側面図である。第１のピースが部分コア９０１と部分シェル９０２を含み、第２のピースが部分コア９０３と部分シェル９０４を含む。部分コア９０１と部分シェル９０２は、１つの一体ピースであってもよいし、別々のアセンブリであってもよい。部分コア−シェル構造には、図１０に示すような完全なコア−シェル鋳型への組み立てを容易にする、接続点９０５、９０６、９０７、９０８が設けられる。本発明の２ピース鋳型は、組み立てて鋳造する前に検査が可能であるという利点を有する。過去の一体型ワンピース鋳型は、鋳型の３Ｄ印刷の本質により、鋳造前の鋳型の検査が困難であるという欠点があった。
【００２８】
図１０に示すように、コア−シェル鋳型１０００には、コア部分１００１又はシェル１００２部分に一体形成された構造が含まれてもよい。例えば、コア緩衝体１００３が設けられ、あるいはシェル緩衝体１００４が設けられてもよい。２部品鋳型を組み立てると、緩衝体１００３／１００４がコア１００１とシェル１００２の間の必要な間隔を提供する役目をする。ピン支持体１００５がシェルと一体に設けられて、２部品のコア−シェルの組み立て時に、コア部分に当接してもよい。図示はしていないが、ピン構造がコアと一体に設けられてもよい。
【００２９】
図１１は、第１のコア／シェル部分１１０１／１１０２と第２のコア／シェル部分１１０３／１１０４を有する２部品コアシェル鋳型１１００を示す。この実施形態では、第１の接続点１１０５はコアアセンブリの先端部分内に設けられ、第２の接続点１１０６はコアの先端領域から遠位のシェル領域の部分に設けられる。図１２〜図１４は、セラミックコア／シェルアセンブリに設けられた接続機構の、いくつかの非限定的な実施例を示す。図１２は、第１の外側部分１２０１、第１の内側部分１２０２、第２の外側部分１２０３、第２の内側部分１２０４を有する、舌と溝型の相互固定接続機構を示す。図１３は、第１の外側部分１３０１、第１の内側部分１３０２、第２の外側部分１３０３、第２の内側部分１３０４を有する、ダブテール型の相互固定接続機構を示す。図１４は、第１の外側部分１４０１、第１の内側部分１４０２、第２の外側部分１４０３、第２の内側部分１４０４を有する、相互固定ペグを持つ実矧ぎ接合を示す。
【００３０】
図１５は、接続機構１５０７，１５０８を有する第１のコア部分１５０１、接続機構１５１１を有する第１のシェル部分１５０２、接続機構１５０９，１５１０を有する第２のコア部分１５０３、及び接続機構１５１２を有する第２のシェル部分１５０４を備える、２部品コア−シェルアセンブリ１５００の例を示す。第１のコア部分１５０１と第１のシェル部分１５０２はフィラメント１５０５でつながっている。第２のコア部分１５０３と第２のシェル部分１５０４はフィラメント１５０６でつながっている。コア−シェル鋳型内に金属を鋳込んで、フィラメントを浸出すれば、フィラメントが鋳造タービンブレード内に冷却孔パターンを画定する。同時継続中の出願、ＧＥ  Ｄｏｃｋｅｔ  ＃２８５０２０に記載されているように、これらの構造は好ましくは、上記の図４〜図１１に関連して説明したＤＬＰプロセスを用いて形成される。上記のＤＬＰ印刷プロセスを用いてセラミック鋳型を印刷することで、コアとシェルの間の接続部がフィラメント１５０５及び／又は１５０６により提供できるようにして作製可能である。コア−シェル鋳型が印刷されると、後熱処理ステップで印刷されたポリマ材料が硬化させられてもよい。硬化されたセラミック鋳型は、次いで、超合金タービンブレードとステータベーンの製造に使用される伝統的な鋳造プロセスと同様に使用されてもよい。特に、タービンブレード又はステータベーンの表面には、フィラメント１５０５及び１５０６が流出冷却孔のパターン形成と一致して大量に提供されるために、図２に示すようなボールシュート構造の必要性は排除され得る。
【００３１】
フィラメント１５０５及び１５０６は好ましくは、円筒形又は楕円形である。ただし湾曲しても非線形であってもよい。その正確な寸法は、特定の鋳造金属部品に対する所望のフィルム冷却方式によって変化し得る。例えば、冷却孔は０．０１〜２ｍｍ２の範囲の断面積を有してもよい。タービンブレードでは断面積は、０．０１〜０．１５ｍｍ２の範囲、より好ましくは０．０５〜０．１ｍｍ２の範囲、そして最も好ましくは約０．０７ｍｍ２であってよい。ベーンの場合には、冷却孔が０．０５〜０．２ｍｍ２の範囲、より好ましくは０．１〜０．１８ｍｍ２の範囲、そして最も好ましくは約０．１６ｍｍ２の断面積を有してもよい。冷却孔の間隔は典型的には冷却孔の直径の倍数であって、冷却孔の直径の２倍〜１０倍の範囲、最も好ましくは冷却孔の直径の４倍〜７倍である。
【００３２】
フィラメント１５０５及び／又は１５０６の長さは、鋳造部品の厚さ、例えばタービンブレード又はステータベーンの壁厚、及び鋳造部品の表面に対して冷却孔が配置される角度により規定される。典型的な長さは、０．５〜５ｍｍの範囲、より好ましくは０．７〜１ｍｍの範囲、そして最も好ましくは、約０．９ｍｍである。冷却孔が配置される角度は、表面に対して約５〜３５°であり、より好ましくは１０〜２０°であり、最も好ましくは約１２°である。本発明による鋳造方法は、従来の機械加工手法を使って現行で得られるものよりも、鋳造部品の表面に対してより小さい角度を有する冷却孔の形成が可能であることに留意されたい。
【００３３】
図１６は、本発明の一実施形態による、一体型コア−シェル鋳型１６００の側面図である。図１５に示す概略図のように、第１のコア部分１６０１はいくつかのフィラメント１６０５を介して第１のシェル部分１６０２に接続されている。同様に、第２のコア部分１６０３はいくつかのフィラメント１６０６を介して第２のシェル部分１６０４に接続されている。第１のコア部分１６０１と第１のシェル部分１６０２は、第２のコア部分１６０３と第２のシェル部分１６０４に、接続機構１６０８、１６０９、１６１０、１６１１を介して接続されて、完全なコア−シェル鋳型アセンブリ１６００を形成する。組み立てられたコア−シェル鋳型１６００は、タービンブレードをインベストメント鋳造するための空洞１６０７を画定する。図１７は、ニッケル基合金、すなわちインコネルなどの金属１７００で充填された空洞１６０７を示す。セラミックコア−シェルを浸出すると、得られる鋳造物体は、タービンブレード又はステータベーンであって、ブレード又はベーンの表面に冷却孔パターンを有している。図１６〜図１７では、タービンブレードの前縁端と後縁端に冷却孔を示す断面図が与えられているが、タービンブレードの側面又は他の任意の所望位置を含む、所望の位置に追加の冷却孔が設けられてもよいことに留意されたい。特に、本発明は、任意の特定の設計で、鋳造プロセス内に冷却孔を形成するために使用され得る。つまり、以前は冷却孔形成に穿孔が使用されていたあらゆるパターンにおいて、従来型の冷却孔を製造することが可能となる。ただし、鋳造部品内に冷却孔を生成するための従来技術、すなわち穿孔での限界のために、従来達成不能であった冷却孔パターンも、本発明では可能となる。
【００３４】
浸出後に、コア印刷フィラメントから得られるタービンブレード又はステータベーンの孔は、必要があればろう付け閉鎖してもよい。そうでなければ、コア印刷フィラメントによってもたらされた孔は、内部冷却通路の設計に組み込まれてもよい。あるいはまた、冷却孔フィラメントを先端プレナムコアをシェルに接続するために十分な量で提供して、金属鋳造ステップ時に先端プレナムコアを一定位置に保持してもよい。
【００３５】
本発明に従ってコア−シェル鋳型構造を印刷したのち、セラミック光重合材料の要件に応じて、コア−シェル鋳型は硬化、及び／又は焼成されてもよい。溶融金属が鋳型に注入されて、一体型コア−シェル鋳型により与えられる形状及び造作を有する鋳造物体が形成され得る。タービンブレード又はステータベーンの場合には、溶融金属は好ましくは超合金金属であって、それが従来のインベストメント鋳造鋳型と共に使用される公知の技術を使用して、単結晶の超合金タービンブレード又はステータベーンに形成される。
【００３６】
一態様において、本発明は類似の方法で製造される他のコア−シェル鋳型の特徴を組み込んだ又はそれと組み合わせた、本発明のコア−シェル鋳型構造に関する。以下の特許出願は、これらの様々な態様及びその使用法の開示を含む。
【００３７】
米国特許出願第［  ］号、名称“ＩＮＴＥＧＲＡＴＥＤ  ＣＡＳＴＩＮＧ  ＣＯＲＥ−ＳＨＥＬＬ  ＳＴＲＵＣＴＵＲＥ”、代理人整理番号０３７２１６．０００３６／２８４９７６、出願日２０１６年１２月１３日。
【００３８】
米国特許出願第［  ］号、名称“ＩＮＴＥＧＲＡＴＥＤ  ＣＡＳＴＩＮＧ  ＣＯＲＥ−ＳＨＥＬＬ  ＳＴＲＵＣＴＵＲＥ  ＷＩＴＨ  ＦＬＯＡＴＩＮＧ  ＴＩＰ  ＰＬＥＮＵＭ”、代理人整理番号０３７２１６．０００３７／２８４９９７、出願日２０１６年１２月１３日。
【００３９】
米国特許出願第［  ］号、名称“ＭＵＬＴＩ−ＰＩＥＣＥ  ＩＮＴＥＧＲＡＴＥＤ  ＣＯＲＥ−ＳＨＥＬＬ  ＳＴＲＵＣＴＵＲＥ  ＦＯＲ  ＭＡＫＩＮＧ  ＣＡＳＴ  ＣＯＭＰＯＮＥＮＴ”、代理人整理番号０３７２１６．０００３３／２８４９０９、出願日２０１６年１２月１３日。
【００４０】
米国特許出願第［  ］号、名称“ＩＮＴＥＧＲＡＴＥＤ  ＣＡＳＴＩＮＧ  ＣＯＲＥ  ＳＨＥＬＬ  ＳＴＲＵＣＴＵＲＥ  ＷＩＴＨ  ＰＲＩＮＴＥＤ  ＴＵＢＥＳ  ＦＯＲ  ＭＡＫＩＮＧ  ＣＡＳＴ  ＣＯＭＰＯＮＥＮＴ”、代理人整理番号０３７２１６．０００３２／２８４９１７、出願日２０１６年１２月１３日。
【００４１】
米国特許出願第［  ］号、名称“ＩＮＴＥＧＲＡＴＥＤ  ＣＡＳＴＩＮＧ  ＣＯＲＥ−ＳＨＥＬＬ  ＳＴＲＵＣＴＵＲＥ  ＡＮＤ  ＦＩＬＴＥＲ  ＦＯＲ  ＭＡＫＩＮＧ  ＣＡＳＴ  ＣＯＭＰＯＮＥＮＴ”、代理人整理番号０３７２１６．０００３９／２８５０２１、出願日２０１６年１２月１３日。
【００４２】
米国特許出願第［  ］号、名称“ＩＮＴＥＧＲＡＴＥＤ  ＣＡＳＴＩＮＧ  ＣＯＲＥ  ＳＨＥＬＬ  ＳＴＲＵＣＴＵＲＥ  ＦＯＲ  ＭＡＫＩＮＧ  ＣＡＳＴ  ＣＯＭＰＯＮＥＮＴ  ＷＩＴＨ  ＮＯＮ−ＬＩＮＥＡＲ  ＨＯＬＥＳ”、代理人整理番号０３７２１６．０００４１／２８５０６４、出願日２０１６年１２月１３日。
【００４３】
米国特許出願第［  ］号、名称“ＩＮＴＥＧＲＡＴＥＤ  ＣＡＳＴＩＮＧ  ＣＯＲＥ  ＳＨＥＬＬ  ＳＴＲＵＣＴＵＲＥ  ＦＯＲ  ＭＡＫＩＮＧ  ＣＡＳＴ  ＣＯＭＰＯＮＥＮＴ  ＷＩＴＨ  ＣＯＯＬＩＮＧ  ＨＯＬＥＳ  ＩＮ  ＩＮＡＣＣＥＳＳＩＢＬＥ  ＬＯＣＡＴＩＯＮＳ”、代理人整理番号０３７２１６．０００５５／２８５０６４Ａ、出願日２０１６年１２月１３日。
【００４４】
米国特許出願第［  ］号、名称“ＩＮＴＥＧＲＡＴＥＤ  ＣＡＳＴＩＮＧ  ＣＯＲＥ  ＳＨＥＬＬ  ＳＴＲＵＣＴＵＲＥ  ＦＯＲ  ＭＡＫＩＮＧ  ＣＡＳＴ  ＣＯＭＰＯＮＥＮＴ  ＨＡＶＩＮＧ  ＴＨＩＮ  ＲＯＯＴ  ＣＯＭＰＯＮＥＮＴＳ”、代理人整理番号０３７２１６．０００５３／２８５０６４Ｂ、出願日２０１６年１２月１３日。
【００４５】
これらの各出願の開示は、本明細書に開示のコア−シェル鋳型と共に使用可能な、コア−シェル鋳型及びその作製方法の更なる態様を開示する限りにおいて、その全体が本明細書に援用される。
【００４６】
ここに記載の説明は、好適な形態を含む本発明を開示するための、また当業者に、任意のデバイスまたはシステムの作製と使用、および組み込まれた任意の方法の遂行を含む、本発明の実行を可能とさせるための、実施例を使用する。本発明の特許可能な範囲は、特許請求の範囲によって定義され、当業者が思いつく他の実施例も含むことができる。そのような他の実施例は、もしそれらが特許請求の範囲の文言と違わない構造要素を有する場合、または特許請求の範囲の文言とは実質的な差異のない、均等な構造的要素を含む場合には、特許請求の範囲内にあることを意図するものである。記載された様々な実施形態からの態様、並びにそのような各態様に対する他の公知の均等物は、当業者によって融合、整合されて、本出願の原理に従う更なる実施形態及び技術を構築することが可能である。
【図１】
2020501904.tif 000003
【図２】
2020501904.tif 000004
【図３】
2020501904.tif 000005
【図４】
2020501904.tif 000006
【図５】
2020501904.tif 000007
【図６】
2020501904.tif 000008
【図７】
2020501904.tif 000009
【図８】
2020501904.tif 000010
【図９】
2020501904.tif 000011
【図１０】
2020501904.tif 000012
【図１１】
2020501904.tif 000013
【図１２】
2020501904.tif 000014
【図１３】
2020501904.tif 000015
【図１４】
2020501904.tif 000016
【図１５】
2020501904.tif 000017
【図１６】
2020501904.tif 000018
【図１７】
2020501904.tif 000019
【手続補正書】
【提出日】令和1年7月26日(2019.7.26)
【手続補正１】
【補正対象書類名】特許請求の範囲
【補正対象項目名】全文
【補正方法】変更
【補正の内容】
【特許請求の範囲】
【請求項１】
部分セラミック鋳造鋳型であって、
第１のコア部分と第１のシェル部分と、
を備え、
前記第１のコア部分と前記第１のシェル部分は、少なくとも第２のコア部分と第２のシェル部分とに接合して、前記第１と第２のコア部分と前記第１と第２のシェル部分との間に空洞を備えるセラミック鋳型を形成するように適合され、
前記空洞は、鋳込んで前記セラミック鋳型を取り外すと鋳造部品が画定されるように適合され、
前記第１のコア部分又は前記第１のシェル部分は、前記第１のコア部分と前記第１のシェル部分との間の前記空洞内に突出し、前記第１のコア部分と第１のシェル部分との間に最小間隔を提供するように適合された少なくとも１つの離隔構造を備える、部分セラミック鋳造鋳型。
【請求項２】
前記鋳造部品はタービンブレード又はステータベインである、請求項１に記載の部分セラミック鋳造鋳型。
【請求項３】
少なくとも１つの離隔構造は緩衝体である、請求項１又は請求項２に記載の部分セラミック鋳造鋳型。
【請求項４】
１つの緩衝体が前記第１のコア部分に一体的に設けられ、別の緩衝体が前記第１のシェル部分に一体的に設けられる、請求項３に記載の部分セラミック鋳造鋳型。
【請求項５】
少なくとも１つの離隔構造はピンである、請求項１又は請求項２に記載の部分セラミック鋳造鋳型。
【請求項６】
少なくとも１つのピンは前記第２のシェル部分と一体であって前記第２のコア部分に当接する、請求項５に記載の部分セラミック鋳造鋳型。
【請求項７】
セラミック鋳型を作製する方法であって、
（ａ）ワークピースの硬化部分に液体セラミックフォトポリマを接触させ、
（ｂ）前記硬化部分に隣接する前記液体セラミックフォトポリマの一部を前記液体セラミックフォトポリマに接する窓を通して照射し、
（ｃ）前記ワークピースを未硬化の液体セラミックフォトポリマから取り外し、
（ｄ）セラミック鋳型の第１のコア部分と第１のシェル部分が形成されるまで、ステップ（ａ）〜ステップ（ｃ）を繰り返し、
前記第１のコア部分と前記第１のシェル部分は、少なくとも第２のコア部分と第２のシェル部分に接合して、前記第１と第２のコア部分と前記第１と第２のシェル部分の間に空洞を含むセラミック鋳型を形成するように適合され、
前記空洞は、鋳込んで前記セラミック鋳型を取り外すと、鋳造部品を画定するように適合され、
前記第１のコア部分又は前記第１のシェル部分は、前記第１のコア部分と前記第１のシェル部分との間の前記空洞内に突出し、前記第１のコア部分と前記第１のシェル部分との間に最小間隔を提供するように適合された、少なくとも１つの離隔構造を備える、方法。
【請求項８】
前記方法は、ステップ（ｄ）の後に、液体金属をセラミック鋳型に注入し、前記液体金属を凝固させて鋳造部品を形成するステップ（ｅ）を含む、請求項７に記載の方法。
【請求項９】
前記方法は、ステップ（ｅ）の後に、前記鋳造部品から前記セラミック鋳型を取り外すステップ（ｆ）を含む、請求項８に記載の方法。
【請求項１０】
前記少なくとも１の離隔構造は緩衝体である、請求項７から請求項９のいずれか一項に記載の方法。
【請求項１１】
前記少なくとも１の離隔構造はピンである、請求項７から請求項９のいずれか一項に記載の方法。
【請求項１２】
一の緩衝体は前記第１のコア部分に一体形成され、別の緩衝体は前記第１のシェル部分に一体形成される、請求項１０に記載の方法。
【請求項１３】
前記ピンは前記第２のシェル部分に一体形成され、かつ前記第２のコア部分に当接する、請求項１１に記載の方法。
【請求項１４】
鋳造部品を作製する方法であって、
セラミック鋳型の第１のコア部分と第１のシェル部分を、少なくとも第２のコア部分と第２のシェル部分に組み立てて、前記第１と第２のコア部分と前記第１と第２のシェル部分との間に空洞を含むセラミック鋳型を形成するステップであって、
前記空洞は、鋳込んで前記セラミック鋳型を取り外すと鋳造部品を画定するように構成され、
前記第１のコア部分又は前記第１のシェル部分は、前記第１のコア部分と前記第１のシェル部分との間の前記空洞内に突出し、前記第１のコア部分と前記第１のシェル部分との間に最小間隔を提供するように構成された、少なくとも１つの離隔構造を備える、ステップと、
前記セラミック鋳型内に液体金属を注入し、前記液体金属を凝固させて前記鋳造部品を形成するステップと、
前記セラミック鋳型を前記鋳造部品から取り外すステップと、
を含む、方法。
【請求項１５】
前記少なくとも１つの離隔構造は緩衝体又はピンである、請求項１４に記載の方法。
【国際調査報告】
2020501904.tif 000020
2020501904.tif 000021